(57)【要約】【課題】塗膜外観、絞りしごき加工性、耐レトルト性、香味保持性、衛生性等の塗膜性能に優れ、プレコート方式用として好適な缶用塗料組成物を提供すること。【解決手段】（Ａ）エチレンテレフタレート単位を主体とした結晶性ポリエステル樹脂微粒子、（Ｂ）ブチレンテレフタレート単位を主体とした結晶性ポリエステル樹脂微粒子、並びに（Ｃ）該微粒子（Ａ）に対する溶解度及び該微粒子（Ｂ）に対する溶解度が、いずれも、４０℃以下では５質量％未満であり１８０℃以上では９９質量％以上である有機溶剤を含有し、該微粒子（Ａ）と該微粒子（Ｂ）との割合が、これらの合計に基づいて、前者が９５〜３０質量％で、後者が５〜７０質量％であり、且つ、有機溶剤（Ｃ）の含有量が、該微粒子（Ａ）及び該微粒子（Ｂ）の合計１００質量部に対して５０〜５００質量部であることを特徴とする缶用塗料組成物。【選択図】なし【特許請求の範囲】
【請求項１】
（Ａ）エチレンテレフタレート単位を主体とした結晶性ポリエステル樹脂微粒子、
（Ｂ）ブチレンテレフタレート単位を主体とした結晶性ポリエステル樹脂微粒子、並びに
（Ｃ）該微粒子（Ａ）に対する溶解度及び該微粒子（Ｂ）に対する溶解度が、いずれも、４０℃以下では５質量％未満であり１７０℃以上では９９質量％以上である有機溶剤を含有し、
該微粒子（Ａ）と該微粒子（Ｂ）との割合が、これらの合計に基づいて、前者が９５〜３０質量％で、後者が５〜７０質量％であり、且つ、有機溶剤（Ｃ）の含有量が、該微粒子（Ａ）及び該微粒子（Ｂ）の合計１００質量部に対して４０〜８００質量部であることを特徴とする缶用塗料組成物。
【請求項２】
結晶性ポリエステル樹脂微粒子（Ａ）が、樹脂固有粘度０．４〜１．４ｄｌ／ｇ、ガラス転移温度（Ｔｇ）５５〜１３０℃、及び融点（Ｔｍ）１６０〜２６０℃のものである請求項１に記載の缶用塗料組成物。
【請求項３】
結晶性ポリエステル樹脂微粒子（Ａ）が、エチレンテレフタレート単位含有率が８０モル％以上のポリエステル樹脂からなるものである請求項１又は２に記載の缶用塗料組成物。
【請求項４】
結晶性ポリエステル樹脂微粒子（Ｂ）が、樹脂固有粘度０．４〜１．４ｄｌ／ｇ、ガラス転移温度（Ｔｇ）０〜４０℃、及び融点（Ｔｍ）１３０〜２５０℃のものである請求項１〜３のいずれかに記載の缶用塗料組成物。
【請求項５】
結晶性ポリエステル樹脂微粒子（Ｂ）が、ブチレンテレフタレート単位含有率が９０モル％以上のポリエステル樹脂からなるものである請求項１〜４のいずれかに記載の缶用塗料組成物。
【請求項６】
更に、非結晶性ポリエステル樹脂（Ｄ）を、結晶性ポリエステル樹脂微粒子（Ａ）及び結晶性ポリエステル樹脂微粒子（Ｂ）の合計１００質量部に対して、０．１〜１００質量部含有してなる請求項１〜５のいずれかに記載の缶用塗料組成物。
【請求項７】
非結晶性ポリエステル樹脂（Ｄ）が、ガラス転移温度（Ｔｇ）５５〜１５０℃のものである請求項６に記載の缶用塗料組成物。
【請求項８】
更に、分散剤（Ｅ）を含有してなる請求項１〜７のいずれかに記載の缶用塗料組成物。
【請求項９】
分散剤（Ｅ）が、一般式（１）
【化１】
2007246603.tif 000009
（式中、Ｒ１、Ｒ２及びＲ３は、それぞれ同一又は異なって、炭素数６〜１８の脂肪族もしくは芳香族炭化水素、又は−ＣｍＨ２ｍＯＣｎＨ２ｎ＋１を示す。ここで、ｍ及びｎは、それぞれ１以上の整数であって、かつｍ＋ｎが６以上の整数である。）で表されるリン酸系化合物である請求項８に記載の缶用塗料組成物。
【請求項１０】
更に、レゾール型フェノール樹脂を、結晶性ポリエステル樹脂微粒子（Ａ）及び結晶性ポリエステル樹脂微粒子（Ｂ）の合計１００質量部に対して、０．１〜１０質量部含有してなる請求項１〜９のいずれかに記載の缶用塗料組成物。
【請求項１１】
更に、エポキシ樹脂を、結晶性ポリエステル樹脂微粒子（Ａ）及び結晶性ポリエステル樹脂微粒子（Ｂ）の合計１００質量部に対して、０．５〜２０質量部含有してなる請求項１〜１０のいずれかに記載の缶用塗料組成物。
【請求項１２】
請求項１〜１１のいずれかに記載の缶用塗料組成物を、金属板の少なくとも片面に塗装し、焼付けて得られた塗装金属板。
【請求項１３】
請求項１２に記載の塗装金属板の塗装面が缶内面となる様に、絞り加工又は絞りしごき加工して得られた缶体。
【発明の詳細な説明】
【技術分野】
【０００１】
本発明は、缶用塗料組成物に関する。
【背景技術】
【０００２】
飲食品用缶等の缶の内面及び外面には、通常、塗膜が形成されている。従来、缶用塗料組成物としては、エポキシ樹脂／フェノール樹脂系塗料、エポキシ樹脂／アミノ樹脂系塗料等が使用されているが、これらのエポキシ樹脂系塗料は、塗膜の耐食性、密着性等に優れるものの、環境ホルモンの疑いのあるビスフェノールＡが溶出する懸念がある。
【０００３】
近年、工程短縮による製造コスト削減及び成形加工後のプレスオイル処理に伴う環境問題の解消の観点から、金属板を缶状に成形加工してから塗装を行うポストコート方式から、予め塗装が施された金属板を缶状に成形加工するプレコート方式に替わってきている。プレコート方式の場合、缶特に缶内面に形成された塗膜には、絞りしごき加工性（以下、Ｄ＆Ｉ(Draw  and  Ironing)加工性ということがある）、耐レトルト性、香味保持性、衛生性等の塗膜性能に優れることが要求されるが、これらの全てを満足させることは容易ではない。
【０００４】
プレコート方式と同様の目的で、金属板にポリエチレンテレフタレート（ＰＥＴ）フィルムを貼付し、得られた樹脂被覆金属板を成形加工して缶体を得るフィルムラミネート方式が開示されている（特許文献１参照）。しかし、フィルムラミネート方式では新たな設備が必要となること、フィルム膜厚を薄膜に制御することが困難な為、フィルムラミネート方式は厚膜での使用となり、塗装して塗膜を形成するプレコート方法に比べてコスト的に割高となる。さらに、ＰＥＴフィルムの製造上、分解生成物であるアセトアルデヒドをはじめ、残存モノマー類や環状オリゴマー類などの低分子成分が含有されており、衛生性面からも改良が必要であった。
【０００５】
そこで、ポリエステル樹脂、特にポリエチレンテレフタレート（ＰＥＴ）を用いた缶用塗料組成物が注目されているが、ＰＥＴの結晶性の高さから一般的に用いられている有機溶剤には溶解し難いため、プレコート用塗料として十分な特性を発揮せしめることは容易ではなかった。
【０００６】
例えば、プレコート方式に使用し得る缶用塗料組成物として、非結晶性ポリエステル樹脂及び結晶性ポリエステル樹脂を溶剤に溶解後、徐冷して得られる、結晶性ポリエステル樹脂を分散状態で含有する缶被覆用樹脂組成物が公知である（特許文献２参照）。しかし、この缶被覆用樹脂組成物を金属板に塗装した樹脂被覆金属板は、Ｄ＆Ｉ加工性が不十分であった。
【０００７】
また、結晶性ポリエステル樹脂及び非結晶性ポリエステル樹脂を有機溶剤中に加熱、溶解させた後、該樹脂溶液を結晶性ポリエステル樹脂の昇温結晶開始温度以上の温度から結晶性ポリエステル樹脂のガラス転移温度以下の温度まで急冷して得られる、ポリエステル樹脂分散液を缶用塗料組成物として使用することが公知である（特許文献３及び４参照）。しかし、この様な缶用塗料組成物を、プレコート方式で使用した場合、塗膜平滑性及びＤ＆Ｉ加工性のいずれかが十分ではない場合があった。
【特許文献１】特開平５−１４７６４７号公報
【特許文献２】特開２００１−２３４１１５号公報
【特許文献３】特開２００４−２６７１号公報
【特許文献４】特開２００４−２９２４６７号公報
【発明の開示】
【発明が解決しようとする課題】
【０００８】
本発明の目的は、塗膜外観、絞りしごき加工性、耐レトルト性、香味保持性、衛生性等の塗膜性能に優れ、プレコート方式用として好適な缶用塗料組成物を提供することにある。
【課題を解決するための手段】
【０００９】
本発明者は、上記課題を達成すべく、鋭意検討を行った結果、エチレンテレフタレート単位を主体とした結晶性ポリエステル樹脂微粒子（Ａ）、ブチレンテレフタレート単位を主体とした結晶性ポリエステル樹脂微粒子（Ｂ）、及び該微粒子（Ａ）と該微粒子（Ｂ）に対する溶解度が特定範囲にある有機溶剤（Ｃ）を、それぞれ特定の割合で含有する缶用塗料組成物によれば、塗膜外観、Ｄ＆Ｉ加工性、耐レトルト性、香味保持性及び衛生性に優れる塗膜が得られ、プレコート方式用として好適であること等を見出し、本発明を完成するに至った。
【００１０】
本発明は、以下の缶用塗料組成物を提供するものである。
【００１１】
１．（Ａ）エチレンテレフタレート単位を主体とした結晶性ポリエステル樹脂微粒子、
（Ｂ）ブチレンテレフタレート単位を主体とした結晶性ポリエステル樹脂微粒子、並びに
（Ｃ）該微粒子（Ａ）に対する溶解度及び該微粒子（Ｂ）に対する溶解度が、いずれも、４０℃以下では５質量％未満であり１７０℃以上では９９質量％以上である有機溶剤を含有し、
該微粒子（Ａ）と該微粒子（Ｂ）との割合が、これらの合計に基づいて、前者が９５〜３０質量％で、後者が５〜７０質量％であり、且つ、有機溶剤（Ｃ）の含有量が、該微粒子（Ａ）及び該微粒子（Ｂ）の合計１００質量部に対して４０〜８００質量部であることを特徴とする缶用塗料組成物。
【００１２】
２．結晶性ポリエステル樹脂微粒子（Ａ）が、樹脂固有粘度０．４〜１．４ｄｌ／ｇ、ガラス転移温度（Ｔｇ）５５〜１３０℃、及び融点（Ｔｍ）１６０〜２６０℃のものである上記項１に記載の缶用塗料組成物。
【００１３】
３．結晶性ポリエステル樹脂微粒子（Ａ）が、エチレンテレフタレート単位含有率が８０モル％以上のポリエステル樹脂からなるものである上記項１又は２に記載の缶用塗料組成物。
【００１４】
４．結晶性ポリエステル樹脂微粒子（Ｂ）が、樹脂固有粘度０．４〜１．４ｄｌ／ｇ、ガラス転移温度（Ｔｇ）０〜４０℃、及び融点（Ｔｍ）１３０〜２５０℃のものである上記項１〜３のいずれかに記載の缶用塗料組成物。
【００１５】
５．結晶性ポリエステル樹脂微粒子（Ｂ）が、ブチレンテレフタレート単位含有率が９０モル％以上のポリエステル樹脂からなるものである上記項１〜４のいずれかに記載の缶用塗料組成物。
【００１６】
６．更に、非結晶性ポリエステル樹脂（Ｄ）を、結晶性ポリエステル樹脂微粒子（Ａ）及び結晶性ポリエステル樹脂微粒子（Ｂ）の合計１００質量部に対して、０．１〜１００質量部含有してなる上記項１〜５のいずれかに記載の缶用塗料組成物。
【００１７】
７．非結晶性ポリエステル樹脂（Ｄ）が、ガラス転移温度（Ｔｇ）５５〜１５０℃のものである上記項６に記載の缶用塗料組成物。
【００１８】
８．更に、分散剤（Ｅ）を含有してなる上記項１〜７のいずれかに記載の缶用塗料組成物。
【００１９】
９．分散剤（Ｅ）が、一般式（１）
【００２０】
【化１】
2007246603.tif 000002
【００２１】
（式中、Ｒ１、Ｒ２及びＲ３は、それぞれ同一又は異なって、炭素数６〜１８の脂肪族もしくは芳香族炭化水素、又は−ＣｍＨ２ｍＯＣｎＨ２ｎ＋１を示す。ここで、ｍ及びｎは、それぞれ１以上の整数であって、かつｍ＋ｎが６以上の整数である。）で表されるリン酸系化合物である上記項８に記載の缶用塗料組成物。
【００２２】
１０．更に、レゾール型フェノール樹脂を、結晶性ポリエステル樹脂微粒子（Ａ）及び結晶性ポリエステル樹脂微粒子（Ｂ）の合計１００質量部に対して、０．１〜１０質量部含有してなる上記項１〜９のいずれかに記載の缶用塗料組成物。
【００２３】
１１．更に、エポキシ樹脂を、結晶性ポリエステル樹脂微粒子（Ａ）及び結晶性ポリエステル樹脂微粒子（Ｂ）の合計１００質量部に対して、０．５〜２０質量部含有してなる上記項１〜１０のいずれかに記載の缶用塗料組成物。
【００２４】
１２．上記項１〜１１のいずれかに記載の缶用塗料組成物を、金属板の少なくとも片面に塗装し、焼付けて得られた塗装金属板。
【００２５】
１３．上記項１２に記載の塗装金属板の塗装面が缶内面となる様に、絞り加工又は絞りしごき加工して得られた缶体。
【００２６】
本明細書において、ポリエステル樹脂の特性である樹脂固有粘度、ガラス転移温度、融点及び平均粒子径は、以下の様にして測定したものである。
【００２７】
（１）樹脂固有粘度：ＪＩＳ  Ｚ  ８８０３に規定の方法に従い、フェノール／テトラクロロエタン＝１／１（質量比）の混合溶液を用いて、２５℃で測定して求める。
【００２８】
（２）ガラス転移温度：ＪＩＳ  Ｋ  ７１２１  ９．３（１９８７）に規定の方法によって求められる値である。
【００２９】
（３）融点：示査走査型熱量計を用いて、測定した値である。示査走査型熱量計の市販品としては、例えば、「ＤＳＣ−６０Ａ」（商品名、島津製作所社（株）製）を使用できる。
【００３０】
（４）体積平均粒子径：レーザー散乱式粒度分布測定器を用いて、測定した値である。この様な粒度分布測定器の市販品としては、例えば、「ＭＩＣＲＯＴＲＡＣ ＨＲＡ ｍｏｄｅｌ ９３２０−Ｘ１００」（商品名、日機装（株）製）を使用できる。
【００３１】
以下、本発明の缶用塗料組成物について、詳細に説明する。
【００３２】
結晶性ポリエステル樹脂微粒子（Ａ）
本発明における結晶性ポリエステル樹脂微粒子（Ａ）は、エチレンテレフタレート単位を主体としたポリエステル樹脂の微粒子である。結晶性とは、示査走査型熱量計による測定において、明確な融点を示すことを意味する。エチレンテレフタレート単位を主体としたポリエステル樹脂は、テレフタル酸又はその低級アルキルエステルとエチレングリコールとの重縮合反応によって得られるが、テレフタル酸又はその低級アルキルエステルの一部をイソフタル酸、アジピン酸等のその他の多塩基酸又はその低級アルキルエステルで置き換えたり、エチレングリコールの一部をプロピレングリコール、１，４−シクロヘキサンジメタノール等のその他の多価アルコールで置き換えてもよい。
【００３３】
エチレンテレフタレート単位を主体としたポリエステル樹脂としては、テレフタル酸又はその低級アルキルエステルとエチレングリコールとに基づくエチレンテレフタレート単位の含有率が８０モル％以上のポリエステル樹脂であるのが、香味保持性に優れる観点から、好ましい。エチレンテレフタレート単位の含有率が８０モル％以上である限りにおいて、例えば、エチレンテレフタレート単位含有率が１００モル％のポリエチレンテレフタレート（ＰＥＴ）であっても、エチレンテレフタレート単位とエチレンイソフタレート単位等のその他の単位との共重合体であってもよい。また、ゴム状ポリエステル構造（例えば、ガラス転移温度の低いポリエーテルからなる鎖状セグメント）を有しているものも包含される。
【００３４】
該微粒子（Ａ）を得るための結晶性ポリエステル樹脂の微粒子化方法としては、例えば、粉砕方法、溶解冷却法、スプレードライ法等が挙げられるが、塗膜外観の面から有機溶剤によって加熱溶解した後に冷却させる溶解冷却法によって得た結晶性ポリエステル樹脂微粒子を用いることが好ましい。
【００３５】
本発明に使用できる結晶性ポリエステル樹脂微粒子（Ａ）の特性としては、樹脂固有粘度が０．４〜１．４ｄｌ／ｇ程度であるのが好ましく、０．７〜１．２ｄｌ／ｇ程度であるのがより好ましい。また、ガラス転移温度が５５〜１３０℃程度であるのが好ましく、融点が１６０〜２６０℃程度であるのが好ましい。また、結晶性ポリエステル樹脂微粒子（Ａ）の体積平均粒子径は、通常、０．１〜２５μｍ程度、特に０．１〜１０μｍ程度の範囲内である。
【００３６】
結晶性ポリエステル樹脂微粒子（Ａ）としては、市販品を使用することもできる。市販品としては、例えば、「ＰＡ−２００」（商品名、三菱レイヨン（株）製）、「Ｊ１２５」（商品名、三井化学（株）製）、「Ｊ１３５」（商品名、三井化学（株）製）、「ＴＮ８７５６」（商品名、帝人化成（株）製）などが挙げられる。
【００３７】
結晶性ポリエステル樹脂微粒子（Ｂ）
本発明における結晶性ポリエステル樹脂微粒子（Ｂ）は、ブチレンテレフタレート単位を主体としたポリエステル樹脂の微粒子である。結晶性とは、示査走査型熱量計による測定において、明確な融点を示すことを意味する。ブチレンテレフタレート単位を主体としたポリエステル樹脂は、テレフタル酸又はその低級アルキルエステルと１，４−ブタンジオールとの重縮合反応によって得られるが、テレフタル酸又はその低級アルキルエステルの一部をイソフタル酸、アジピン酸、セバシン酸等のその他の多塩基酸又はその低級アルキルエステルで置き換えたり、１，４−ブタンジオールの一部を１，６−ヘキサンジオール、１，４−シクロヘキサンジオール等のその他の多価アルコールで置き換えてもよい。
【００３８】
ブチレンテレフタレート単位を主体としたポリエステル樹脂としては、テレフタル酸又はその低級アルキルエステルと１，４−ブタンジオールとに基づくブチレンテレフタレート単位の含有率が９０モル％以上のポリエステル樹脂であるのが好ましい。ブチレンテレフタレート単位の含有率が９０モル％以上である限りにおいて、例えば、ブチレンテレフタレート単位含有率が１００モル％のポリブチレンテレフタレート（ＰＢＴ）であっても、ブチレンテレフタレート単位とブチレンイソフタレート単位等のその他の単位との共重合体であってもよい。また、ゴム状ポリエステル構造（例えば、ガラス転移温度の低いポリエーテルからなる鎖状セグメント）を有しているものも包含される。
【００３９】
該微粒子（Ｂ）を得るための結晶性ポリエステル樹脂の微粒子化方法としては、例えば、粉砕方法、溶解冷却法、スプレードライ法等が挙げられるが、塗膜形成性の面から有機溶剤によって加熱溶解した後に冷却させる溶解冷却法によって得た結晶性ポリエステル樹脂微粒子を用いることが好ましい。
【００４０】
本発明に使用できる結晶性ポリエステル樹脂微粒子（Ｂ）の特性としては、樹脂固有粘度が０．４〜１．４ｄｌ／ｇ程度であるのが好ましく、０．７〜１．２ｄｌ／ｇ程度であるのがより好ましい。また、ガラス転移温度が０〜４０℃程度であるのが好ましく、融点が１３０〜２５０℃程度であるのが好ましい。また、結晶性ポリエステル樹脂微粒子（Ｂ）の体積平均粒子径は、通常、０．１〜２５μｍ程度、特に０．１〜７μｍ程度の範囲内である。
【００４１】
結晶性ポリエステル樹脂微粒子（Ｂ）としては、市販品を使用することもできる。市販品としては、例えば、「Ｎ−１０００」（商品名、三菱レイヨン（株）製）等が挙げられる。
【００４２】
結晶性ポリエステル樹脂微粒子（Ａ）と結晶性ポリエステル樹脂微粒子（Ｂ）との割合
本発明の缶用塗料組成物における、結晶性ポリエステル樹脂微粒子（Ａ）と結晶性ポリエステル樹脂微粒子（Ｂ）との使用割合は、これらの微粒子の合計に基づいて、前者が９５〜３０質量％で、後者が５〜７０質量％である。これらの微粒子が有機溶剤中に分散した状態の場合は、微粒子（Ａ）と微粒子（Ｂ）の固形分当たりでこの割合となる様に混合使用する。
【００４３】
結晶性ポリエステル樹脂微粒子（Ａ）の割合が９５質量％を超えると、塗膜の絞りしごき加工性（Ｄ＆Ｉ加工性）が低下する。また、結晶性ポリエステル樹脂微粒子（Ａ）の割合が５質量％未満となると、塗膜の香味保持性を低下させるため好ましくない。
【００４４】
結晶性ポリエステル樹脂微粒子（Ａ）と結晶性ポリエステル樹脂微粒子（Ｂ）との使用割合は、これらの微粒子の合計に基づいて、前者が９０〜４０質量％で、後者が１０〜６０質量％であるのが好ましく、前者が８０〜５０質量％で、後者が２０〜５０質量％であるのがより好ましい。
【００４５】
有機溶剤（Ｃ）
有機溶剤（Ｃ）は、結晶性ポリエステル樹脂微粒子（Ａ）に対する溶解度及び結晶性ポリエステル樹脂微粒子（Ｂ）に対する溶解度が、いずれも、４０℃以下では５質量％未満であり、１７０℃以上では９９質量％以上である有機溶剤である。有機溶剤（Ｃ）が、このような溶解度であることにより、本発明塗料組成物は、常温では流動性に優れた分散状態であり、塗膜形成のための加熱時には微粒子（Ａ）及び微粒子（Ｂ）が共に溶融して均一塗膜を形成する。
【００４６】
有機溶剤（Ｃ）としては、具体的には、例えば、アジピン酸ジメチルとグルタール酸ジメチルとコハク酸ジメチルとの混合溶剤（沸点範囲１７０〜２０５℃程度）、Ｎ−メチル−２−ピロリドン、イソホロン等が挙げられる。このアジピン酸ジメチルとグルタール酸ジメチルとコハク酸ジメチルとの混合溶剤としては、市販品を使用できる。市販品としては、例えば「ＤＢＥ」（商品名、デュポン社製）等を挙げることができる。
【００４７】
有機溶剤（Ｃ）の含有量としては、結晶性ポリエステル樹脂微粒子（Ａ）と結晶性ポリエステル樹脂微粒子（Ｂ）の合計１００質量部に対して、４０〜８００質量部程度であるのが、これらの微粒子の分散性と塗装作業性の面からよい。有機溶剤（Ｃ）の含有量は、該微粒子（Ａ）と該微粒子（Ｂ）の合計１００質量部に対して、５０〜５００質量部程度であるのが好ましい。
【００４８】
非結晶性ポリエステル樹脂（Ｄ）
非結晶性ポリエステル樹脂（Ｄ）は、示査走査型熱量計による測定において明確な融点を示さないものであり、常温で有機溶剤に溶解しやすい樹脂で、塗膜形成時において溶融状態の結晶性ポリエステル樹脂微粒子（Ａ）と結晶性ポリエステル樹脂微粒子（Ｂ）との親和性や相溶性が高い樹脂、又は溶融状態の結晶性ポリエステル樹脂微粒子（Ａ）と結晶性ポリエステル樹脂微粒子（Ｂ）と反応して連続層を形成するような樹脂が挙げられる。このような性質によって、該ポリエステル樹脂（Ｄ）は塗料組成物の塗膜外観の向上に寄与する。
【００４９】
非結晶性ポリエステル樹脂（Ｄ）のガラス転移温度（Ｔｇ）は、５５〜１５０℃程度であるのが好ましく、６０〜１２０℃程度であるのがより好ましく、６５〜１１０℃程度であるのが更に好ましい。
【００５０】
非結晶性ポリエステル樹脂（Ｄ）は、多塩基酸成分と多価アルコール成分を反応させることにより得られる。
【００５１】
多塩基酸成分としては、例えば、無水フタル酸、イソフタル酸、テレフタル酸、テトラヒドロ無水フタル酸、ヘキサヒドロ無水フタル酸、コハク酸、フマル酸、アジピン酸、セバシン酸、無水マレイン酸、２，６−ナフタレンジカルボン酸、１，６−ヘキサンジカルボン酸、シクロヘキサンジカルボン酸などから選ばれる１種以上の二塩基酸及びこれらの酸の低級アルキルエステル化物；無水トリメリット酸、メチルシクロヘキセントリカルボン酸、無水ピロメリット酸などの３価以上の多塩基酸などが用いられ、安息香酸、クロトン酸、ｐ−ｔ−ブチル安息香酸などの一塩基酸を併用することができる。
【００５２】
多価アルコール成分としては、例えば、エチレングリコール、ジエチレングリコール、プロピレングリコール、１，４−ブタンジオール、ネオペンチルグリコール、３−メチルペンタンジオール、１，４−ヘキサンジオール、１，６−ヘキサンジオール、ブチルエチルプロパンジオール、シクロヘキサンジメタノールなどの二価アルコール；グリセリン、トリメチロールエタン、トリメチロールプロパン、ペンタエリスリトールなどの３価以上の多価アルコール等を用いることができる。
【００５３】
非結晶性ポリエステル樹脂（Ｄ）としては市販品を用いることができる。市販品としては、例えば、「ＵＥ−３２０１」、「ＵＥ−３２０３」、「ＸＡ−０６５３」（商品名、以上ユニチカ（株）製）、「ＧＫ−６４０」、「ＧＫ−８８０」、（商品名、以上東洋紡績（株）製）などが挙げられる。
【００５４】
本発明の缶用塗料組成物において、非結晶性ポリエステル樹脂（Ｄ）は、結晶性ポリエステル樹脂微粒子（Ａ）と結晶性ポリエステル樹脂微粒子（Ｂ）の合計１００質量部に対して、０．１〜１００質量部程度配合することにより、塗膜外観を向上せしめることができる。該樹脂（Ｄ）の配合量は、該微粒子（Ａ）と該微粒子（Ｂ）の合計１００質量部に対して、５〜１００質量部程度であるのが好ましい。
【００５５】
分散剤（Ｅ）
分散剤（Ｅ）は、結晶性ポリエステル樹脂微粒子（Ａ）及び結晶性ポリエステル樹脂微粒子（Ｂ）の有機溶剤（Ｃ）中の分散性を向上させるために用いることができる。
【００５６】
分散剤（Ｅ）としては、例えば、主鎖の片末端又は両末端に、微粒子（Ａ）及び（Ｂ）と親和性のある基を有する直鎖状の高分子系分散剤を使用できる。該親和性基としては、第３級アミノ基、第４級アンモニウム基、窒素原子を有する複素環基等が挙げられ、直鎖状の高分子としては、例えば、ポリアクリレート、ポリウレタン、ポリエステル等が挙げられる。また、このような複素環基としては、例えば、ピロール基、イミダゾール基、ピリジニル基、ピリミジニル基等が挙げられる。
【００５７】
このような高分子系の分散剤として、市販品を使用することができる。市販品としては、例えば、「ＢＹＫ−１６０」、「ＢＹＫ−１６１」、「ＢＹＫ−１６２」、「ＢＹＫ−１８０」、「ＢＹＫ−１８１」、「ＢＹＫ−１８２」［商品名、以上ＢＹＫ  Ｃｈｅｍｉｅ（ビックケミー）社製］、「ソルスパース２００００」（商品名、ゼネカ社製）等を使用することができる。
【００５８】
また、分散剤（Ｅ）としては、下記一般式（１）
【００５９】
【化２】
2007246603.tif 000003
【００６０】
（式中、Ｒ１、Ｒ２及びＲ３は、それぞれ同一又は異なって、炭素数６〜１８の脂肪族もしくは芳香族炭化水素、又は−ＣｍＨ２ｍＯＣｎＨ２ｎ＋１を示す。ここで、ｍ及びｎは、それぞれ１以上の整数であって、かつｍ＋ｎが６以上の整数である。）で表されるリン酸系化合物を使用することも、好ましい。
【００６１】
一般式（１）のリン酸系化合物としては、具体的には、２−エチルヘキシルジフェニルホスフェート、トリス（２−エチルヘキシル）ホスフェート、トリス（ブトキシエチル）ホスフェート、トリフェニルホスフェート、トリクレジルホスフェート等を挙げることができる。
【００６２】
これらの分散剤（Ｅ）は、いずれか１種を単独で、又は２種類以上を組み合わせて使用することができる。
【００６３】
分散剤（Ｅ）の配合量は、結晶性ポリエステル樹脂微粒子（Ａ）及び結晶性ポリエステル樹脂微粒子（Ｂ）の分散性を向上させる観点から、該樹脂微粒子（Ａ）と樹脂微粒子（Ｂ）の合計１００質量部に対して、０．１〜１０質量部程度が好ましく、０．５〜５質量部程度がより好ましい。
【００６４】
その他の成分
本発明の缶用塗料組成物には、必要に応じて、レゾール型フェノール樹脂、エポキシ樹脂、アミノ樹脂などのポリエステル樹脂以外の樹脂を配合することができる。これらの中でもレゾール型フェノール樹脂やエポキシ樹脂が、金属板との塗膜密着性を向上せしめる点から、好ましい。
【００６５】
レゾール型フェノール樹脂は、特にフェノール成分とホルムアルデヒド類とを反応触媒の存在下で加熱して縮合反応させてメチロール基を導入して得られるメチロール化フェノール樹脂のメチロール基の一部をアルコールでアルキルエーテル化してなるものが好ましい。
【００６６】
レゾール型フェノール樹脂の製造において用いられるフェノール化合物としては、例えば、フェノール、ｏ−クレゾール、ｐ−クレゾール、ｐ−ｔｅｒｔ−ブチルフェノール、ｐ−エチルフェノール、２，３−キシレノール、２，５−キシレノール、ｍ−クレゾール、ｍ−エチルフェノール、３，５−キシレノール、ｍ−メトキシフェノール、ビスフェノールＡ、ビスフェノールＦなどを挙げることができる。これらのフェノール化合物は１種単独で、又は２種以上混合して使用することができる。
【００６７】
レゾール型フェノール樹脂の製造に用いられるホルムアルデヒド類としては、ホルムアルデヒド、パラホルムアルデヒド、トリオキサンなどが挙げられる。これらは、１種単独で、又は２種以上混合して使用することができる。
【００６８】
メチロール化フェノール樹脂のメチロール基の一部をアルキルエーテル化するのに用いられるアルコールとしては、炭素原子数１〜８個、好ましくは１〜４個の１価アルコールを好適に使用することができる。好適な１価アルコールとしてはメタノール、エタノール、ｎ−プロパノール、ｎ−ブタノール、イソブタノールなどを挙げることができる。
【００６９】
レゾール型フェノール樹脂の配合量は、塗膜外観とＤ＆Ｉ加工性とのバランスの観点から、結晶性ポリエステル樹脂微粒子（Ａ）と結晶性ポリエステル樹脂微粒子（Ｂ）の合計１００質量部に対して、０．１〜１０質量部程度が好ましく、０．５〜５質量部程度が、より好ましい。
【００７０】
上記エポキシ樹脂は、結晶性ポリエステル樹脂微粒子（Ａ）及び／又は結晶性ポリエステル樹脂微粒子（Ｂ）であるポリエステル樹脂がカルボキシル基を有している場合には、その架橋剤として有効に作用するが、該ポリエステル樹脂がカルボキシル基を持っていない場合にもポリエステル樹脂の補強材又は上記レゾール型フェノール樹脂と架橋することによる造膜成分として有効に作用する。
【００７１】
エポキシ樹脂を添加することで、硬度、密着性、耐レトルト性などの塗膜性能が向上するが、中でもノボラック型エポキシ樹脂が環境ホルモンの疑いをもたれているビスフェノールＡを含有していないため好ましい。ノボラック型エポキシ樹脂としては、フェノールノボラック型エポキシ樹脂、クレゾールノボラック型エポキシ樹脂、分子内に多数のエポキシ基を有するフェノールグリオキザール型エポキシ樹脂などの各種のノボラック型エポキシ樹脂を挙げることができる。なかでも塗膜性能のバランスを取り易いフェノールノボラック型エポキシ樹脂、クレゾールノボラック型エポキシ樹脂が好適である。
【００７２】
エポキシ樹脂の配合量は、塗膜外観とＤ＆Ｉ加工性とのバランスの観点から、結晶性ポリエステル樹脂微粒子（Ａ）と結晶性ポリエステル樹脂微粒子（Ｂ）との合計１００質量部に対して、０．５〜２０質量部程度が好ましく、２〜１０質量部程度がより好ましい。
【００７３】
本発明缶用塗料組成物には、さらに必要に応じて、その他の有機樹脂、ワックス、消泡剤、レベリング剤、凝集防止剤、着色顔料、光輝性顔料、体質顔料、防錆顔料、有機溶剤（Ｃ）以外の有機溶剤等を添加使用できる。
【００７４】
上記ワックスは、缶用塗料組成物の塗膜の動摩擦係数を調整するために添加され、該組成物を塗装した金属板の搬送及び成形加工時において引っ掻き傷等の発生を抑えるために有用である。ワックスとしては、軟化点３０℃以上のものが好ましく、３３〜１５０℃程度のものがより好ましく、例えば、ポリオール化合物と脂肪酸とのエステル化物である脂肪酸エステルワックス、シリコン系ワックス、フッ素系ワックス、ポリオレフィンワックス、動物系ワックス、植物系ワックスなどを挙げることができる。
【００７５】
上記脂肪酸エステルワックスの原料となるポリオール化合物としては、エチレングリコール、ジエチレングリコール、トリエチレングリコール、テトラエチレングリコール、１，３−ブタンジオール、１，４−ブタンジオール、ネオペンチルグリコール、１，６−ヘキサンジオール、グリセリン、ジ又はそれ以上のポリグリセリン、トリメチロールプロパン、ペンタエリスリトール、ジペンタエリスリトールなどを挙げることができる。これらのうち、１分子中に３個以上の水酸基を有するポリオール化合物が好ましく、この中でもポリグリセリン、トリメチロールプロパン、ペンタエリスリトールが好適である。
【００７６】
上記脂肪酸エステルワックスのもう一方の原料となる脂肪酸としては、飽和又は不飽和の脂肪酸を挙げることができ、炭素原子数６〜３２の脂肪酸であることが好ましい。好適な脂肪酸の具体例としては、カプリル酸、ペラルゴン酸、カプリン酸、ラウリン酸、ミリスチン酸、パルミチン酸、ステアリン酸、アラキン酸、ベヘン酸、セロチン酸、モンタン酸、メリシン酸などの飽和脂肪酸；カプロレイン酸、ウンデシレン酸、パルミトレイン酸、オレイン酸、リノール酸、リノレン酸、エレオステアリン酸、セトレイン酸、エルカ酸、リカン酸、リシノール酸、アラキドン酸などの不飽和脂肪酸を挙げることができる。
【００７７】
脂肪酸エステルワックスとしては、上記ポリオール化合物の水酸基数の少なくとも１／３が脂肪酸でエステル化されたものが好ましい。
【００７８】
シリコン系ワックスとしては、市販品が使用できる。市販品としては、例えば、「ＢＹＫ−３００」、「ＢＹＫ−３２０」、「ＢＹＫ−３３０」［商品名、以上ＢＹＫ  Ｃｈｅｍｉｅ（ビックケミー）社製］、「シルウェットＬ−７７」、「シルウェットＬ−７２０」、「シルウェットＬ−７６０２」［商品名、以上日本コニカー（株）製］、「ペインタッド２９」、「ペインタッド３２」、「ペインタッドＭ」［商品名、以上ダウコーニング社製］、「信越シリコーンＫＦ−９６」［商品名、信越化学（株）製］等が挙げられ、また、フッ素系ワックスとしては、例えば、「シャムロックワックスＳＳＴ−１ＭＧ」、「シャムロックワックスＳＳＴ−３」、「シャムロックワックスフルオロスリップ２３１」［商品名、以上、シャムロックケミカルズ社製］、「ＰＯＬＹＦＬＵＯ（ポリフルオ）１２０」、「ＰＯＬＹＦＬＵＯ１５０」、「ＰＯＬＹＦＬＵＯ４００」［商品名、以上マイクロパウダーズ社］等が挙げられる。
【００７９】
ポリオレフィンワックスとしては、市販品が使用できる。市販品としては、例えば、「シャムロックワックスＳ−３９４」、「シャムロックワックスＳ−３９５」［商品名、以上シャムロックケミカルズ社製］、「ヘキストワックスＰＥ−５２０」、「ヘキストワックスＰＥ−５２１」［商品名、以上ヘキスト社製］、「三井ハイワックス」［商品名、三井化学（株）製］等が挙げられる。
【００８０】
さらに、動物系ワックスとしては、例えば、ラノリンワックス、蜜ろう等が挙げられ、植物系ワックスとしては、例えば、カルナバワックス、水ろう等が挙げられる。
【００８１】
上記ワックスは、１種単独で、又は２種以上を組み合わせて用いることができる。
【００８２】
これらワックスの添加量は、塗料安定性に優れかつ被膜の絞りしごき加工に耐え得る加工性の面から、結晶性ポリエステル樹脂微粒子（Ａ）と結晶性ポリエステル樹脂微粒子（Ｂ）との合計１００質量部に対して、５質量部以下であるのが好ましく、０．５〜２．５質量部程度であるのがより好ましい。
【００８３】
前記の有機溶剤（Ｃ）以外の有機溶剤としては、例えば、アセトン、メチルエチルケトン、メチルブチルケトン、メチルイソブチルケトン、シクロヘキサノン、メチルアミルケトン等のケトン類；メタノール、エタノール、２−プロパノール、ｎ−プロパノール、ｉｓｏ−プロパノール、２−メチル−１−プロパノール、１−ブタノール、２−メトキシエタノール等のアルコール類；テトラヒドロフラン、１，４−ジオキサン、１，２−ジメトキシエタン等のエーテル類；酢酸メチル、酢酸エチル、酢酸ブチル等のエステル類；ジメチルホルムアミド、ジメチルアセトアミド等のアミド類；トルエン、キシレン、シクロヘキサン、ｎ−ヘキサン等の炭化水素類；メチルフタレート、ジエチルフタレート、ジブチルフタレート、エチレングリコールモノブチルエーテル、ジエチレングリコールモノブチルエーテルなどが挙げられる。これらの１種又は２種以上を使用できる。
【００８４】
前記の硬化触媒としては、例えば、パラトルエンスルホン酸、ドデシルベンゼンスルホン酸、ジノニルナフタレンスルホン酸、ジノニルナフタレンジスルホン酸、燐酸などの酸触媒又はこれらの酸のアミン中和物などを具体例として挙げることができる。
【００８５】
塗料組成物の調製方法
本発明の缶用塗料組成物は、結晶性ポリエステル樹脂微粒子（Ａ）、結晶性ポリエステル樹脂微粒子（Ｂ）及び有機溶剤（Ｃ）の各必須成分、必要に応じて、非結晶性ポリエステル樹脂（Ｄ）及び分散剤（Ｅ）の各任意成分並びに前記その他の成分を、公知の方法に従って、混合することにより、調製することができる。
【００８６】
得られる本発明の塗料組成物は、通常、有機溶剤型塗料組成物であり、塗料組成物の固形分含量は、通常、５〜５０質量％程度とするのがよい。
【００８７】
本発明の缶用塗料組成物においては、その固形分合計に対して、結晶性ポリエステル樹脂微粒子（Ａ）と結晶性ポリエステル樹脂微粒子（Ｂ）との固形分合計を５０質量％以上程度に調整することが、塗膜のＤ＆Ｉ加工性を十分とする点から、好ましい。
【００８８】
塗料組成物の適用
本発明の缶用塗料組成物は、飲食品用缶の金属板を缶状に成形加工してから塗装を行うポストコート方式にも使用できるが、特に、該金属板に予め塗装して得られた塗装金属板を缶状に成形加工するプレコート方式に好適に使用できる。
【００８９】
本発明の缶用塗料組成物は、塗膜外観、Ｄ＆Ｉ加工性等に優れることから、プレコート方式用として、特に適している。また、衛生性、香味保持性等に優れることから缶内面用の塗料として適している。
【００９０】
本発明の缶用塗料組成物を、プレコート用として用いる場合には、先ず、金属板の少なくとも片面に塗装し、結晶性ポリエステル樹脂微粒子（Ａ）及び（Ｂ）の融点以上の温度に加熱し、焼き付けることにより、塗装金属板を得る。この焼き付け後の塗装金属板は、急冷して、ポリエステル樹脂をアモルファス化することが、Ｄ＆Ｉ加工性の向上の観点から、好ましい。
【００９１】
上記被塗物である金属板としては、飲食用缶等の各種缶用に使用されるものであれば特に制限はなく、例えば、冷延鋼板、錫メッキ鋼板、亜鉛メッキ鋼板、クロムメッキ鋼板、アルミニウム板などを挙げることができる。これらの金属板は、無処理のままで用いることもできるが、リン酸塩処理、ジルコニウム塩処理、クロメート処理などの表面処理を行ったものも用いることができる。また、金属板の形状としては、板状であってもよいし、コイル状に巻いた金属帯であってもよい。金属板の厚さは、通常０．１５〜０．４ｍｍ程度であり、縦及び横の長さは任意である。また、金属帯は、通常、厚さ０．１５〜０．４ｍｍ程度で、幅１ｍ前後の帯状の金属板を巻き取ったものが適当である。
【００９２】
金属板への塗料組成物の塗装方法は、特に限定されるものではなく、例えばスプレー塗装、ロールコーター塗装、カーテンフローコーター塗装、バーコーター塗装などにより行うことができるが、金属板への効率的な塗装方法としては、ロールコーター塗装が適している。
【００９３】
本発明の缶用塗料組成物を、缶体用被膜とした場合の塗布量は、缶の内面及び／又は外面に、加工前の乾燥塗布量で１０〜３００ｍｇ／１００ｃｍ２程度、特に５０〜２００ｍｇ／１００ｃｍ２程度、乾燥膜厚で１〜３０μｍ程度、好ましくは５〜２０μｍ程度の範囲がよい。缶蓋用被膜とした場合の塗布量は、乾燥塗布量で１０〜２００ｍｇ／１００ｃｍ２程度、好ましくは５０〜１５０ｍｇ／１００ｃｍ２程度の範囲がよい。
【００９４】
被膜の焼付け温度は、結晶性ポリエステル樹脂微粒子（Ａ）及び（Ｂ）の融点以上の温度であることがよく、該融点より３０〜１００℃程度高い温度であることが好ましい。具体的な焼付け温度としては、通常、１８０℃〜３００℃程度が好ましく、２００〜２８０℃程度がより好ましい。また、焼付け時間としては、通常、１〜１８０秒間程度、好ましくは５〜６０秒間程度、被塗物の金属板表面温度が、上記温度に保持されることが望ましい。次に、焼付け後の被膜は、冷風や大量の冷却水を吹き付けたり、冷却された水中に浸漬するなどの方法等で急冷することが望ましい。冷却速度としては、４０℃以下程度となるまで、５秒以内程度に、冷却することが、Ｄ＆Ｉ加工性に優れる塗膜を得るために好ましい。
【００９５】
次いで、上記で得られた塗装金属板の塗装面が缶内面となる様に、絞り加工又は絞りしごき加工して缶体を得る。勿論、塗装金属板が、両面に塗装されたものである場合は、いずれの面が缶内面になってもよい。
【００９６】
上記絞り加工又は絞りしごき加工は、塗装金属板を、適宜切断後、絞り加工又は絞りしごき加工して、缶胴又は缶蓋を製造するものである。缶体を構成する缶胴及び缶蓋は、衛生性、香味保持性等に優れ、かつ塗膜外観、密着性、防食性等の塗膜性能にも優れたものである。
【００９７】
尚、本発明の缶用塗料組成物を缶内面側に塗装し、公知の缶用塗料組成物を缶外面側に塗装してもよい。
【発明の効果】
【００９８】
本発明の缶用塗料組成物によれば、本発明特定の結晶性ポリエステル樹脂微粒子（Ａ）、結晶性ポリエステル樹脂微粒子（Ｂ）及び有機溶剤（Ｃ）を、それぞれ特定の割合で含有することにより、以下の如き格別顕著な効果が奏される。
【００９９】
(1)  本発明の缶用塗料組成物は、塗膜外観、絞りしごき加工性、耐レトルト性、香味保持性、衛生性、密着性、防食性等の塗膜性能に優れている。従って、飲食品用缶等の缶の内面用及び外面用として、極めて好適に使用できる。
【０１００】
(2)  また、本発明の缶用塗料組成物は、塗膜外観、絞りしごき加工性等の塗膜性能に優れる点に基づいて、特に、金属板に予め塗装して得られた塗装金属板を缶状に成形加工するプレコート方式に好適に使用できる。
【０１０１】
(3)  更に、本発明の缶用塗料組成物は、塗料の安定性も良好である。
【発明を実施するための最良の形態】
【０１０２】
以下、製造例、実施例及び比較例を挙げて、本発明をさらに詳細に説明する。但し、本発明は、これらによって限定されない。各例において、「部」及び「％」はいずれも質量基準による。
【０１０３】
結晶性ポリエステル樹脂微粒子（Ａ）及び（Ｂ）の製造
製造例１
多塩基酸成分を、テレフタル酸／イソフタル酸＝８５モル％／１５モル％の原料組成とし、又多価アルコール成分を、エチレングリコールを１００モル％の原料組成として得られたポリエチレンテレフタレート樹脂（ＰＥＴ）を、常法によりジェットミルで冷却粉砕し、分級を繰り返して、結晶性ポリエチレンテレフタレート樹脂微粒子（PET-No.1という）を得た。
【０１０４】
製造例２
表１に示す原料組成のポリエチレンテレフタレート樹脂を用い、該樹脂を「ＤＢＥ」（商品名、デュポン社製、アジピン酸ジメチル、グルタール酸ジメチル、コハク酸ジメチルの混合溶剤、沸点２０５℃）４００部と共に攪拌しながら加熱溶解し、５００部のシクロヘキサノン（沸点１５５℃）を投入して結晶微粒子を冷却析出させた後、濾過及び減圧乾燥して、結晶性ポリエチレンテレフタレート樹脂微粒子（PET-No.2という）を得た。
【０１０５】
製造例３
表１に示す原料組成のポリエチレンテレフタレート樹脂を用い、溶解溶剤をＮ−メチル−２−ピロリドン（沸点２０２℃）に変更する以外は、製造例２と同様にして、結晶性ポリエチレンテレフタレート樹脂微粒子（PET-No.3という）を得た。
【０１０６】
製造例４
表１に示す原料組成のポリブチレンテレフタレート樹脂を用い、該樹脂を「ＤＢＥ」（商品名、デュポン社製、アジピン酸ジメチル、グルタール酸ジメチル、コハク酸ジメチルの混合溶剤、沸点２０５℃）４００部と共に攪拌しながら加熱溶解し、５００部のシクロヘキサノン（沸点１５５℃）を投入して結晶微粒子を冷却析出させた後、濾過及び減圧乾燥して、結晶性ポリブチレンテレフタレート樹脂微粒子（PBT-No.1という）を得た。
【０１０７】
製造例５
表１に示す原料組成のポリブチレンテレフタレート樹脂を用いる以外は、製造例４と同様にして、結晶性ポリブチレンテレフタレート樹脂微粒子（PBT-No.1という）を得た。
【０１０８】
表１に、製造例１〜５で得た結晶性ポリエチレンテレフタレート樹脂微粒子及び結晶性ポリブチレンテレフタレート樹脂微粒子の原料組成、並びに樹脂固有粘度、ガラス転移温度、融点及び体積平均粒子径を示す。
【０１０９】
【表１】
2007246603.tif 000004
【０１１０】
実施例１  缶用塗料組成物Ｎｏ．１の製造
表１に示したＰＥＴ−Ｎｏ．１を５０部、ＰＢＴ−Ｎｏ．１を５０部、「ＤＢＥ」（商品名、デュポン社製）を５００部、「ＢＹＫ−１６１」（注１）を５部（固形分）、及び「ショーノールＣＫＳ３９４」（注２）を２部（固形分）、ペイントシェーカーで６０分間混合分散し、シクロヘキサノン／メチルエチルケトン（５０／５０の質量比）にて固形分を調整し、固形分１２％の本発明缶用塗料組成物Ｎｏ．１を得た。（注１）及び（注２）は、下記のものを示す。
【０１１１】
（注１）「ＢＹＫ−１６１」：商品名、ＢＹＫ  Ｃｈｅｍｉｅ（ビックケミー）社製、アミン価１１ｍｇＫＯＨ／ｇのポリウレタン樹脂である分散剤。
【０１１２】
（注２）「ショーノールＣＫＳ３９４」：商品名、昭和高分子（株）製、レゾール型フェノール樹脂。
【０１１３】
実施例２〜８  缶用塗料組成物Ｎｏ．２〜Ｎｏ．８の製造
表２の配合内容とする以外は、実施例１と同様にして、固形分１２％の本発明缶用塗料組成物Ｎｏ．２〜Ｎｏ．８を得た。
【０１１４】
【表２】
2007246603.tif 000005
【０１１５】
表２において、樹脂（Ｄ）及び分散剤（Ｅ）の配合割合は固形分（部）を示す。また、「ＧＫ−６４０」（注３）は、下記のものを示す。
【０１１６】
（注３）「ＧＫ−６４０」：商品名、東洋紡績社製、ガラス転移温度７９℃の非結晶性ポリエステル樹脂。
【０１１７】
比較例１〜３  缶用塗料組成物Ｎｏ．９〜Ｎｏ．１１の製造
表３の配合内容とする以外は、実施例１と同様にして、固形分１２％の比較缶用塗料組成物Ｎｏ．９〜Ｎｏ．１１を得た。
【０１１８】
【表３】
2007246603.tif 000006
【０１１９】
塗膜性能試験
実施例１〜８及び比較例１〜３で得られた缶用塗料組成物Ｎｏ．１〜Ｎｏ．１１について、塗膜性能試験を行った。
【０１２０】
試験は、リン酸亜鉛で表面処理された厚さ０．３２ｍｍのアルミニウム板（２００ｍｍ×３００ｍｍ）に、缶用塗料組成物を乾燥膜厚が１００ｍｇ／１００ｃｍ２になるようにバーコート塗装し、２８０℃で１７秒間の焼付けを行って試験板を調製し、この試験板を用いて、塗膜外観、Ｄ＆Ｉ加工性、耐レトルト性、香味吸着性及び衛生性の塗膜性能試験を、下記方法に従って行った。
【０１２１】
塗膜外観：得られた各塗装アルミニウム板の塗膜外観を、目視により、下記基準で評価した。
【０１２２】
◎は、透明で均一な平滑性に優れた塗膜である、
○は、透明で均一だが、塗膜の平滑性がやや劣る、
△は、塗膜が不透明で塗膜の平滑性が著しく劣る、
×は、著しい凹凸やヒビワレ等が見られ、塗膜外観が不連続である。
【０１２３】
Ｄ＆Ｉ加工性：各被覆アルミニウム板の樹脂被覆面が加工後に缶内面となる様にして、エリクセン社製の金属薄板深絞り試験機１４２型を用いて、ブランク径８２ｍｍから以下の表４に示す５段階の処理を順次行い、最終的に絞り率＝約３７％、しごき率＝約６０％の「絞りしごき缶」を作成した。
【０１２４】
【表４】
2007246603.tif 000007
【０１２５】
得られた絞りしごき缶を切り開いて加工面を以下の基準で評価した。
【０１２６】
◎は、被膜にクラック等の欠陥が無く、かなり平滑な加工面である、
○は、被膜にクラック等の欠陥が無く、平滑な加工面である、
△は、被膜にクラック等の欠陥が見られる、
×は、加工中に被膜の剥離や脱落が起こり、加工できない。
【０１２７】
耐レトルト性：試験塗板を水に浸漬し、オートクレーブ中で、１２５℃で３０分間処理した塗膜の白化状態を下記基準により評価した。 
【０１２８】
◎は、全く白化が認められない、 
○は、ごくわずかに白化が認められる、 
△は、少し白化が認められる、
×は、著しく白化が認められる。
【０１２９】
香味保持性：各試験板を、脱イオン水中にｄ−リモネン（香料）３０ｍｇ／ｌを加えて「Ｓ−１１７０」（商品名、三菱化学（株）製、ショ糖脂肪酸エステル）１ｇ／ｌで分散した液に、３５℃で１ヶ月浸漬して貯蔵した。貯蔵後、塗膜に収着したｄ−リモネン（香料）を測定する為に、ジエチルエーテルに２０℃で１週間浸漬後抽出し、抽出されたｄ−リモネン（香料）をガスクロマトグラフィーによって測定し、以下の基準で評価した。
【０１３０】
○は、抽出されたｄ−リモネンが、塗膜重量１２０ｍｇ当たり０．６ｍｇ未満、
△は、抽出されたｄ−リモネンが塗膜重量１２０ｍｇ当たり０．６ｍｇ以上で、かつ１．６ｍｇ未満、
×は、抽出されたｄ−リモネンが塗膜重量１２０ｍｇ当たり１．６ｍｇ以上。
【０１３１】
衛生性：各試験塗板を、塗装面積１ｃｍ２に対して活性炭処理した水道水の量が１ｍｌとなる比率となるように、活性炭処理した水道水を満たした耐熱ガラス製ボトルに浸漬し、蓋をしたオートクレーブ中にて１２５℃で３０分間処理を行った。処理後の内溶液について食品衛生法記載の試験法に準じて、過マンガン酸カリウムの消費量（ｐｐｍ）に基づいて衛生性を評価した。
【０１３２】
◎は、消費量が２ｐｐｍ未満、
○は、消費量が２ｐｐｍ以上５ｐｐｍ未満、
△は、消費量が５ｐｐｍ以上１０ｐｐｍ未満、 
×は、消費量が１０ｐｐｍ以上。
【０１３３】
塗膜性能試験の結果を表５に示す。
【０１３４】
【表５】
2007246603.tif 000008